(57)【要約】 【課題】                水添ポリイソブテンの臭いがほぼ無臭で、かつ臭いの経時安定性に優れたいわゆる経時着臭のない、さらには皮膚に対する安全性を向上させた精製水添ポリイソブテンを提供する。 【課題を解決するための手段】水添ポリイソブテンを、カラムクロマトグラフ法を用いて、波長２６０ｎｍ〜３５０ｎｍの範囲における吸光度の最大値を０.０６以下に低下させることにより、ほぼ無臭で、かつ経時安定性に優れたいわゆる経時着臭のない、さらには皮膚に対する安全性を向上させた精製水添ポリイソブテンを得、これを含有する化粧品、医薬部外品、医薬品。【選択図】 図１
2012167220.tif 000002
【特許請求の範囲】
【請求項１】
水添ポリイソブテンを、吸着剤が充填されたカラムに通液し、波長２６０ｎｍ〜３５０ｎｍの範囲における吸光度の最大値を０.０６以下に低下させたことを特徴とする精製水添ポリイソブテン。
【請求項２】
水添ポリイソブテンが８〜４０個の炭素原子を有する請求項１に記載の精製水添ポリイソブテン  
【請求項３】
請求項１〜２に記載の精製水添ポリイソブテンを配合することを特徴とする化粧品、医薬部外品、医薬品。
【発明の詳細な説明】
【技術分野】
【０００１】
本発明は、水添ポリイソブテンを、カラムクロマトグラフ法を用いて、波長２６０ｎｍ〜３５０ｎｍの範囲における吸光度の最大値を０.０６以下に低下させることにより、ほぼ無臭で、かつ経時安定性に優れたいわゆる経時着臭のない、さらには皮膚に対する安全性を向上させた精製水添ポリイソブテンを得、これを含有する化粧品、医薬部外品、医薬品を提供することにある。尚、この明細書に於いて、組成物とは薬事法上の化粧品、医薬部外品、医薬品のどれに属していても、属していなくとも、人体の外用に使用される全てを含む。
【背景技術】
【０００２】
従来、化粧品用基油として使用されてきた炭化水素としては、水添ポリイソブテン、流動パラフィン、スクワラン等が知られている。化粧品に使用される化合物は、直接皮膚へ塗布されることが多いことから、臭いとその経時安定性、安全性は重要な問題である。また、原油由来の炭化水素は多核芳香族炭化水素を含んでおり、発がん性があることが知られている。その含有量は安全性上問題となるものではないとの報告もされているが、直接皮膚へ塗布され、さらに皮膚に接触する時間も長いため、より多核芳香族炭化水素の含有量が少ないものが望まれている。炭化水素の一般的な精製法は、蒸留、溶剤抽出、水素添加、白土処理等が行われており、それらの工程の中で多核芳香族炭化水素は低減されるが、望ましいレベルまで多核芳香族炭化水素を取り除くことは不十分であった。また、一般的な精製法で得られた炭化水素は、加熱等により劣化しやすく、劣化により生じた物質が悪臭や経時着臭の原因となっており、一般的な精製法のみでは改質が不十分であった。
【先行技術文献】
【特許文献】
【０００３】
特開昭６２−２０５００５号  公報
【発明の開示】
【発明が解決しようとする課題】
【０００４】
本発明が解決しようとする課題は、水添ポリイソブテン中に含まれる波長２６０ｎｍ〜３５０ｎｍに吸収を認める物質の吸光度の最大値を０.０６以下に低下させることにより、ほぼ無臭で、かつ臭いの経時安定性に優れたいわゆる経時着臭のない、さらには皮膚に対する安全性を向上させた化粧品、医薬部外品、医薬品を提供することにある。
【課題を解決するための手段】
【０００５】
本発明者は、鋭意研究した結果、水添ポリイソブテンをカラムクロマトグラフ法等の精製法を用いて精製を行う事により、ほぼ無臭で、経時安定性に優れたいわゆる経時着臭のない、さらには皮膚に対する安全性を向上させた化粧料組成を得られることを見出し、本発明を完成するに至った。
【０００６】
本発明に関する精製ポリイソブテンは、水添ポリイソブテンをカラムクロマトグラフ法によって精製処理する事により得ることができる。精製処理に用いられる水添ポリイソブテンは一般に市販されている水添ポリイソブテンでよい。一般に市販されている水添ポリイソブテンとはイソブテンとｎ―ブテンを共重合した後、水素添加して得られる側鎖を有する炭化水素の混合物あるいは主としてイソパラフィンからなる炭化水素の混合物であることを指す。
上記の水添ポリイソブテンをカラムクロマトグラフ法によって精製処理して、本発明に関する精製水添ポリイソブテンを得るには、まず、水添ポリイソブテンを吸着剤が充填されたカラムに通液して水添ポリイソブテン中に含まれる波長２６０ｎｍ〜３５０ｎｍに吸収を認める物質を吸着剤に保持させる。用いられる充填剤としては、シリカゲル、アルミナ、活性アルミナ、ケイ酸アルミニウム、ケイ酸マグネシウム、活性炭等の一種または二種以上を組み合わせて用いても構わないが、本発明者等が提案したカラムクロマトグラフ的手法（特開昭６２−２０５００５）は特に優れた、本発明に適した精製方法である。この方法によれば、経時安定性に優れたいわゆる経時着臭のない、皮膚に対する安全性を向上させた精製水添ポリイソブテンとすることが出来る。
【発明の効果】
【０００７】
評価例１、試験例１の通り、実施例１〜２で得られた精製水添ポリイソブテンは、比較例１〜２で得られた精製水添ポリイソブテンおよび水添ポリイソブテンと比較して、経時着臭しない結果となった。 また、評価例２の通り、実施例１〜２は波長２６０ｎｍ〜３５０ｎｍの範囲におけるUVスペクトルの極大吸収が０.０６以下であり、０.０７以上の比較例１〜２よりも低減していることから、臭い、経時安定性に優れ、さらには皮膚に対する安全性が期待できる。従って、化粧品、医薬部外品、医薬品の原料として好適に使用することができる。
【０００８】
以下にこの発明の効果を明確にするために、実施例、比較例及び試験例を示す。しかし本発明はこの実施例によって限定される物ではない。また本発明に云う精製水添ポリイソブテンとは薬事法に云う化粧品、医薬部外品、医薬品のどれに属していても属していなくても人体の外用に使用する化粧、育毛を目的とする全てを含む。
【実施例】
【０００９】
（実施例１）
炭素原子数１２〜１６個の水添ポリイソブテン２００ｇを、吸着剤としてシリカゲル１００ｇを充填したカラムに通液した後、更にｎ−ヘキサン２５０ｍｌを通液する。これらの通過液からｎ−ヘキサンを蒸発留去して、精製水添ポリイソブテン１８８ｇを得た。この精製水添ポリイソブテンの波長２６０ｎｍ〜３５０ｎｍの範囲におけるUVスペクトルを測定したところ、吸光度の最大値は０.０５であった。
【００１０】
（実施例２）
炭素原子数１２〜１６個の水添ポリイソブテン２００ｇを、吸着剤として活性炭２５ｇを充填したカラムに通液した後、更にｎ−ヘキサン２５０ｍｌを通液する。これらの通過液からｎ−ヘキサンを蒸発留去して、精製水添ポリイソブテン１８０ｇを得た。この精製水添ポリイソブテンの波長２６０ｎｍ〜３５０ｎｍの範囲におけるUVスペクトルを測定したところ、吸光度の最大値は０.０６であった。
【００１１】
（比較例１）
炭素原子数１２〜１６個の水添ポリイソブテン２００ｇを、吸着剤としてシリカゲル５０ｇを充填したカラムに通液した後、更にｎ−ヘキサン１２５ｍｌを通液する。これらの通過液からｎ−ヘキサンを蒸発留去して、精製水添ポリイソブテン１９２ｇを得た。この精製水添ポリイソブテンの波長２６０ｎｍ〜３５０ｎｍの範囲におけるUVスペクトルを測定したところ、吸光度の最大値は０.０７であった。
【００１２】
（比較例２）
一般市販されている炭素原子数１２〜１６個の水添ポリイソブテンを用いた。このポリイソブテンの波長２６０ｎｍ〜３５０ｎｍの範囲におけるUVスペクトルを測定したところ、吸光度の最大値は０.０８であった。
【００１３】
（評価例１  経時着臭評価）
実施例１〜２で得られた精製水添ポリイソブテン、比較例１〜２で得られた精製水添ポリイソブテンおよび水添ポリイソブテンについて４５℃における経時着臭の評価を行った。
【００１４】
評価例１の結果を表１に示す。以上の結果から、実施例１〜２で得られた精製水添ポリイソブテンは、比較例１〜２で得られた精製水添ポリイソブテンおよび水添ポリイソブテンと比較して、経時着臭のない優れた結果となった。
【００１５】
【表１】
2012167220.tif 000003
【００１６】
【表２】
2012167220.tif 000004
【００１７】
（評価例２  UVスペクトルの測定）
実施例１〜２で得られた精製水添ポリイソブテン、比較例１〜２で得られた精製水添ポリイソブテンおよび水添ポリイソブテンについて、波長２６０ｎｍ〜３５０ｎｍの範囲におけるUVスペクトルを測定した。
【００１８】
評価結果を図1に示す。以上の結果から、波長２６０ｎｍ〜３５０ｎｍの範囲におけるUVスペクトルの極大吸収は、実施例１〜２で得られた精製水添ポリイソブテンは０.０５および０.０６であり、比較例１〜２で得られた精製水添ポリイソブテンおよび水添ポリイソブテンは、０.０７および０.０８であった。実施例１〜２は、比較例１〜２よりも
波長２６０ｎｍ〜３５０ｎｍの範囲におけるUVスペクトルの吸光度の最大値が低減され、改善された結果となった。
【図面の簡単な説明】
【００１９】
【図１】UVスペクトルの測定結果
【００２０】
（試験例―１）
実施例１〜２で得られた精製水添ポリイソブテン、比較例１〜２で得られた精製水添ポリイソブテンおよび水添ポリイソブテンを用いて、表３に示したヘアトリートメント処方において経時着臭の評価を行った。その結果を表４に示す。
【００２１】
試験例１の結果を表４に示す。以上の結果から、処方例１〜２の精製水添ポリイソブテンのヘアトリートメント処方は、処方例３〜４の精製水添ポリイソブテンおよび水添ポリイソブテンのヘアトリートメント処方と比較して、経時着臭のない優れた結果となった。
【００２２】
【表３】
2012167220.tif 000005
【００２３】
【表４】
2012167220.tif 000006
【００２４】
【表５】
2012167220.tif 000007
【図１】
2012167220.tif 000008